(57)【要約】    【課題】本発明は、遮熱性及び防水性に優れ、且つ、透湿度が高い繊維構造体等を提供する。    【解決手段】本発明は、繊維構造体であって、最表面側に設けられ、繊維で形成された繊維構造材と、前記繊維構造材の内側に設けられた透湿防水膜とを備えており、前記透湿防水膜が、通気孔を複数備えた多孔膜であり、前記多孔膜が、樹脂と遮熱剤とを含有する、繊維構造体等である。【選択図】  図１
2019015006.tif 000002
【特許請求の範囲】
【請求項１】
繊維構造体であって、
最表面側に設けられ、繊維で形成された繊維構造材と、
前記繊維構造材の内側に設けられた透湿防水膜とを備えており、
前記透湿防水膜が、通気孔を複数備えた多孔膜であり、
前記多孔膜が、樹脂と遮熱剤とを含有する、繊維構造体。
【請求項２】
ＪＩＳ  Ｌ１０９２：２００９の耐水度試験のＢ法における耐水圧が１５０ｋＰａ以上であり、
ＪＩＳ  Ｌ１０９２：２００９の耐水度試験のＢ法における、２０回洗濯後の耐水圧が１５０ｋＰａ以上である、請求項１に記載の繊維構造体。
【請求項３】
前記多孔膜の厚みが１０〜１００μｍである、請求項１又は２に記載の繊維構造体。
【請求項４】
前記多孔膜は、前記樹脂としてのポリエステル系ポリウレタン樹脂と、前記遮熱剤としての酸化チタン粒子とを含有する、請求項１〜３の何れか１項に記載の繊維構造体。
【請求項５】
前記多孔膜は、前記酸化チタン粒子を０．２〜５．０ｇ／ｍ２含有する、請求項４に記載の繊維構造体。
【請求項６】
第１の透湿防水膜と、第２の透湿防水膜とを含む、複数の透湿防水膜を備えており、
前記第１の透湿防水膜が、前記多孔膜であり、
前記第２の透湿防水膜が、前記第１の透湿防水膜の内側に設けられた無孔膜であり、
前記無孔膜が、樹脂と遮熱剤とを含有する、請求項１〜５の何れか１項に記載の繊維構造体。
【請求項７】
前記無孔膜の厚みが、２〜２０μｍである、請求項６に記載の繊維構造体。
【請求項８】
前記無孔膜は、前記樹脂としてのポリエーテル系ポリウレタン樹脂と、前記遮熱剤としての鱗片状アルミニウム粒子とを含有する、請求項６又は７に記載の繊維構造体。
【請求項９】
前記無孔膜は、前記鱗片状アルミニウム粒子を０．２〜５．０ｇ／ｍ２含有する、請求項８に記載の繊維構造体。
【請求項１０】
ＪＩＳ  Ｌ１０９９：２０１２のＡ法で測定した透湿度が、４，０００ｇ／ｍ２・２４ｈ以上であり、
ＪＩＳ  Ｌ１０９９：２０１２のＢ法で測定した透湿度が、４，０００ｇ／ｍ２・２４ｈ以上である、請求項１〜９の何れか１項に記載の繊維構造体。
【請求項１１】
ＪＩＳ  Ｌ１０９２：２００９の撥水度試験での級が３〜５級となり、
２０回洗濯後において、ＪＩＳ  Ｌ１０９２：２００９の撥水度試験で３〜５級となる、請求項１〜１０の何れか１項に記載の繊維構造体。
【請求項１２】
前記繊維構造材は、経糸と緯糸とを含む織物で構成されており、
前記経糸及び前記緯糸の少なくとも一方は、合成繊維のマルチフィラメント糸で、酸化チタン粒子を１．５質量％以上含有する糸である、請求項１〜１１の何れか１項に記載の繊維構造体。
【請求項１３】
請求項１〜１２の何れか１項に記載の繊維構造体で形成された衣類。
【請求項１４】
フィッシングウェア、又は、サイクリングウェアである、請求項１３に記載の衣類。
【請求項１５】
レインウェアである、請求項１３又は１４に記載の衣類。
【発明の詳細な説明】
【技術分野】
【０００１】
本発明は、繊維構造体、及び、該繊維構造体で形成された衣類に関する。
【背景技術】
【０００２】
衣類用生地としては、直射日光下で衣類内の温度上昇を抑制すべく、繊維で形成された繊維構造材の片面に、遮熱剤（光輝性金属粒子、セラミックス系白色顔料など）がバインダー樹脂により部分的に固着された繊維構造体が知られている（例えば、特許文献１）。
【先行技術文献】
【特許文献】
【０００３】
【特許文献１】特開２０１２−１２２１４５号公報
【発明の概要】
【発明が解決しようとする課題】
【０００４】
ここで、フィッシングウェアやサイクリングウェアなどの衣類としては、海水や雨などが内部に浸透し難いものが求められる。
また、衣類は、蒸れるのを抑制すべく、透湿度が高いことも求められる。
すなわち、遮熱性及び防水性に優れ、且つ、透湿度が高い繊維構造体が求められる。
しかしながら、遮熱性及び防水性に優れ、且つ、透湿度が高い繊維構造体については、これまで十分に検討がなされていない。
【０００５】
そこで、本発明は、上記要望点に鑑み、遮熱性及び防水性に優れ、且つ、透湿度が高い繊維構造体、及び、該繊維構造体で構成された衣類を提供することを課題とする。
【課題を解決するための手段】
【０００６】
本発明に係る繊維構造体は、最表面側に設けられ、繊維で形成された繊維構造材と、
前記繊維構造材の内側に設けられた透湿防水膜とを備えており、
前記透湿防水膜が、通気孔を複数備えた多孔膜であり、
前記多孔膜が、樹脂と遮熱剤とを含有する。
【０００７】
斯かる繊維構造体は、前記透湿防水膜たる多孔膜を有することにより、遮熱性及び防水性に優れ、且つ、透湿度が高いものとなる。
【０００８】
また、本発明に係る衣類は、前記繊維構造体で形成された衣類である。
【発明の効果】
【０００９】
本発明によれば、遮熱性及び防水性に優れ、且つ、透湿度が高い繊維構造体、及び、該繊維構造体で構成された衣類を提供し得る。
【図面の簡単な説明】
【００１０】
【図１】一実施形態に係る繊維構造体の概略断面図。
【発明を実施するための形態】
【００１１】
以下、添付図面を参照しつつ、本発明の一実施形態について説明する。
【００１２】
本実施形態に係る繊維構造体は、最表面側に設けられ、繊維で形成された繊維構造材と、前記繊維構造材の内側に設けられた透湿防水膜とを備える。
以下、本実施形態に係る繊維構造体について、透湿防水膜を２つ備えるものを例に説明する。
【００１３】
図１に示すように、本実施形態に係る繊維構造体１は、前記繊維構造材２と、前記繊維構造材の内側に設けられ、且つ、通気孔を複数備えた第１の透湿防水膜たる多孔膜３ａと、該第１の透湿防水膜の内側に設けられた第２の透湿防水膜たる無孔膜３ｂとを備える。
【００１４】
前記繊維構造材２としては、織物、編物、不織布等が挙げられる。前記繊維構造材２は、シート状に形成されている。
【００１５】
前記繊維構造材２を構成する繊維としては、合成繊維等が挙げられる。
前記合成繊維としては、ポリアミド系合成繊維、ポリエステル系合成繊維、ポリアクリルニトリル系合成繊維、ポリビニルアルコール系合成繊維などが挙げられる。ポリアミド系合成繊維を構成する材料としては、ポリアミド６、ポリアミド６６等が挙げられる。ポリエステル系合成繊維を構成する材料としては、ポリエチレンテレフタレート等が挙げられる。
本実施形態では、上記繊維が複数種混合されたものを用いてもよい。
【００１６】
前記繊維構造材２を構成する糸としては、モノフィラメント糸であってもよく、マルチフィラメント糸であってもよい。マルチフィラメント糸としては、撚り糸、引き揃え糸、カバードヤーン等が挙げられる。
また、該糸としては、フルダル、セミダル、ブライトなどが挙げられる。
さらに、該糸としては、前記繊維にセラミックス粒子が添加された糸を用いてもよい。
該セラミックス粒子としては、酸化チタン粒子等が挙げられる。
【００１７】
前記繊維構造材２は、経糸と緯糸とを含む織物で構成されており、前記経糸及び前記緯糸の少なくとも一方は、合成繊維のマルチフィラメント糸で、酸化チタン粒子を１．５質量％以上含有する糸であることが好ましい。
また、前記合成繊維のマルチフィラメント糸で前記酸化チタン粒子を含有する糸は、酸化チタン粒子を、好ましくは２．０〜５．０質量％含有する。
本実施形態に係る繊維構造体１は、該糸が酸化チタン粒子を１．５質量％以上含有することにより、遮熱性がより一層優れたものとなるという利点を有する。
また、本実施形態に係る繊維構造体１は、該糸が酸化チタン粒子を５．０質量％以下含有することにより、糸切れが生じ難くなるという利点を有する。
【００１８】
また、前記糸としては、前記繊維に撥水剤が添加された糸を用いてもよい。
前記撥水剤としては、ふっ素系撥水剤、パラフィン系撥水剤、ポリシロキサン系撥水剤等が挙げられる。
前記ふっ素系撥水剤としては、パーフルオロオクタン酸を含まないふっ素系撥水剤等が挙げられる。また、前記ふっ素系撥水剤としては、パーフルオロヘキサン酸（Ｃ６）、パーフルオロヘキサン酸（Ｃ６）を構造部分として含む化合物が挙げられる。さらに、前記ふっ素系撥水剤としては、重合性モノマーと、パーフルオロアルキル基（炭素数：６以下）を有するアクリル酸エステルとの共重合体が挙げられる。
なお、前記重合性モノマーは、前記アクリル酸エステルとは別に、該アクリル酸エステルと重合反応できるモノマーである。
【００１９】
前記透湿防水膜は、樹脂及び遮熱剤を含有する。すなわち、第１の透湿防水膜たる多孔膜３ａ及び第２の透湿防水膜たる無孔膜３ｂは、それぞれ樹脂及び遮熱剤を含有する。
【００２０】
前記樹脂としては、ポリウレタン樹脂、ポリアクリル樹脂、ポリエステル樹脂、シリコーン樹脂などが挙げられる。
前記ポリウレタン樹脂としては、ポリエステル系ポリウレタン樹脂、ポリエーテル系ポリウレタン樹脂などが挙げられる。
また、前記樹脂としては、密着性や洗濯耐久性を向上させるという観点から、架橋剤によって架橋された樹脂が好ましい。
【００２１】
前記遮熱剤としては、光輝性金属粒子、セラミックス系白色顔料などが挙げられる。
【００２２】
前記光輝性金属粒子としては、金粒子、銀粒子、アルミニウム粒子等が挙げられる。前記光輝性金属粒子としては、コストが低く、加工しやすく、軽量であるという観点から、アルミニウム粒子が好ましい。
前記光輝性金属粒子の平均粒子径は、好ましくは０．１〜１００μｍ、より好ましくは０．１〜６０μｍである。
前記光輝性金属粒子の形状としては、赤外線の遮蔽性に優れるという観点から、鱗片状が好ましい。
該光輝性金属粒子のアスペクト比は、好ましくは５〜１００である。
【００２３】
前記セラミックス系白色顔料としては、金属酸化物粒子等が挙げられる。
該金属酸化物粒子としては、酸化チタン粒子、酸化マグネシウム粒子、酸化亜鉛粒子等が挙げられる。該金属酸化物粒子としては、赤外線を透過させ難くするという観点から、酸化チタン粒子が好ましい。
該金属酸化物粒子は、一次粒子及び一次粒子が複数凝集した二次粒子となって透湿防水膜に存在している。
該金属酸化物粒子の平均粒子径は、好ましくは２．０μｍ以下、より好ましくは０．１〜１．５μｍである。
また、金属酸化物粒子の一次粒子の平均粒子径は、好ましくは０．１〜１．０μｍである。金属酸化物粒子の一次粒子の平均粒子径が０．１μｍ以上であることにより、金属酸化物粒子の一次粒子が凝集し難くなるという利点がある。また、金属酸化物粒子の一次粒子の平均粒子径が１．０μｍ以下であることにより、金属酸化物粒子の一次粒子が透湿防水膜に分散しやすくなるという利点がある。
なお、一次粒子の平均粒子径は、以下のようにして求めることができる。すなわち、走査型電子顕微鏡（ＳＥＭ）で透湿防水膜の断面の写真を撮る。そして、この写真上の金属酸化物の一次粒子を無作為に２０個選択し、該選択した各一次粒子の面積を測定し、一次粒子がこの写真上で円形であると仮定したときの各一次粒子の直径を算出する。次に、これらの一次粒子の直径を算術平均し、この平均値を一次粒子の平均粒子径とする。
前記セラミックス系白色顔料の形状としては、鱗片状、略球状、不定形状などが挙げられる。
【００２４】
前記多孔膜３ａは、前記樹脂として、ポリエステル系ポリウレタン樹脂を含有することが好ましい。また、前記多孔膜３ａは、前記遮熱剤として、酸化チタン粒子を含有することが好ましい。
前記多孔膜３ａは、多孔膜３ａの一面の単位面積当たりに酸化チタン粒子を、好ましくは０．２〜５．０ｇ／ｍ２、より好ましくは０．２〜２．０ｇ／ｍ２含有する。
前記多孔膜３ａは、多孔膜３ａの一面の単位面積当たりに酸化チタン粒子を、０．２ｇ／ｍ２以上含有することにより、遮熱性に優れるという利点を有する。
また、前記多孔膜３ａは、多孔膜３ａの一面の単位面積当たりに酸化チタン粒子を、５．０ｇ／ｍ２以下含有することにより、酸化チタン粒子による耐水圧の低下を抑制できるという利点を有する。
【００２５】
前記多孔膜３ａは、シート状の前記繊維構造材の一面を略全面覆っている。
言い換えれば、前記多孔膜３ａは、前記繊維構造材の一面の面積を１００％としたときに、好ましくは９０〜１００％、より好ましく９５〜１００％、もっとも好ましくは１００％の面積で前記繊維構造材を覆う。
【００２６】
前記多孔膜３ａの厚みは、好ましくは１０〜１００μｍ、より好ましくは２０〜８０μｍである。
なお、多孔膜３ａの厚みは、下記式で求めることができる。
多孔膜３ａの厚み  ＝  多孔膜３ａの膜面に対して垂直な断面の面積  ／  該断面の幅
【００２７】
前記無孔膜３ｂは、前記樹脂として、ポリエーテル系ポリウレタン樹脂を含有することが好ましい。
また、前記無孔膜３ｂは、前記遮熱剤として、鱗片状アルミニウム粒子を含有することが好ましい。
さらに、前記無孔膜３ｂは、無孔膜３ｂの単位面積当たりに鱗片状アルミニウム粒子を、好ましくは０．２〜５．０ｇ／ｍ２含有する。
本実施形態に係る繊維構造体１は、無孔膜３ｂの単位面積当たりに鱗片状アルミニウム粒子を０．２ｇ／ｍ２以上含有することにより、遮熱性に優れるという利点を有する。
また、本実施形態に係る繊維構造体１は、無孔膜３ｂの単位面積当たりに鱗片状アルミニウム粒子を５．０ｇ／ｍ２以下含有することにより、鱗片状アルミニウム粒子による耐水圧の低下を抑制できるという利点を有し、また、鱗片状アルミニウム粒子による透湿度の低下を抑制できるという利点も有する。
【００２８】
前記無孔膜３ｂは、前記多孔膜３ａの一面の面積を１００％としたときに、好ましくは９０〜１００％、より好ましく９５〜１００％、もっとも好ましくは１００％の面積で前記多孔膜３ａを覆う。
また、前記無孔膜３ｂは、好ましくは前記多孔膜３ａの一面を略全面覆っている。
【００２９】
前記無孔膜３ｂの厚みは、好ましくは２〜２０μｍ、より好ましくは４〜１０μｍである。
なお、無孔膜３ｂの厚みは、下記式で求めることができる。
無孔膜３ｂの厚み  ＝  無孔膜３ｂの膜面に対して垂直な断面の面積  ／  該断面の幅
【００３０】
本実施形態に係る繊維構造体１は、耐水圧が、好ましくは１５０ｋＰａ以上、より好ましくは２００〜５００ｋＰａである。
また、本実施形態に係る繊維構造体１は、２０回洗濯後の耐水圧が、好ましくは１５０ｋＰａ以上、より好ましくは２００〜５００ｋＰａである。
耐水圧は、ＪＩＳ  Ｌ１０９２：２００９の耐水度試験のＢ法によって測定することができる。
【００３１】
また、本実施形態に係る繊維構造体１は、撥水度試験での級が３〜５級となることが好ましい。
また、本実施形態に係る繊維構造体１は、２０回洗濯後において、撥水度試験での級が３〜５級となることが好ましい。
撥水度試験は、ＪＩＳ  Ｌ１０９２：２００９の撥水度試験を意味する。
【００３２】
なお、耐水度試験における洗濯は、ＪＩＳ  Ｌ１０９２：２００９のＢ法（ＪＩＳ  Ｌ１０９６：２０１０の８．２４．２（Ｂ法（シリンダ形洗濯機を用いる方法））に規定する方法に従って行う。
また、撥水度試験における洗濯は、ＪＩＳ  Ｌ１０９２：２００９のＣ法（ＪＩＳ  Ｌ０２１７−１９９５の付表１の番号１０３に規定する方法）に従って行う。
【００３３】
さらに、本実施形態に係る繊維構造体１は、ＪＩＳ  Ｌ１０９９：２０１２のＡ法で測定した透湿度が、好ましくは４，０００ｇ／ｍ２・２４ｈ以上、より好ましくは６，０００〜１０，０００ｇ／ｍ２・２４ｈである。
また、本実施形態に係る繊維構造体１は、ＪＩＳ  Ｌ１０９９：２０１２のＢ法で測定した透湿度が、好ましくは４，０００ｇ／ｍ２・２４ｈ以上、より好ましくは５，０００〜１０，０００ｇ／ｍ２・２４ｈである。
【００３４】
次に、本実施形態に係る衣類について説明する。
【００３５】
本実施形態に係る衣類は、本実施形態に係る繊維構造体で形成されている。
また、本実施形態に係る衣類は、前記繊維構造体を備える。また、本実施形態に係る衣類は、前記繊維構造体を表地として備える。
また、本実施形態に係る衣類は、裏地として、メッシュ生地を備えてもよい。
【００３６】
前記衣類としては、例えば、フィッシングウェア、サイクリングウェア等が挙げられる。また、前記衣類としては、例えば、レインウェア、フローティングベスト、ウェーダー等も挙げられる。さらに、前記衣類としては、例えば、シューズ、手袋、帽子等も挙げられる。
【００３７】
本実施形態に係る繊維構造体は、上記のように構成されているので、以下の利点を有するものである。
【００３８】
即ち、本実施形態に係る繊維構造体１は、最表面側に設けられ、繊維で形成された繊維構造材２と、前記繊維構造材の内側に設けられた透湿防水膜とを備える。前記透湿防水膜は、通気孔を複数備えた多孔膜３ａである。前記多孔膜３ａは、樹脂と遮熱剤とを含有する。
斯かる繊維構造体１は、前記透湿防水膜たる多孔膜を有することにより、防水性に優れ、且つ、透湿度が高いものとなる。
【００３９】
また、本実施形態に係る繊維構造体１は、第１の透湿防水膜と、第２の透湿防水膜とを備える。また、前記第１の透湿防水膜は、前記多孔膜である。前記第２の透湿防水膜は、前記第１の透湿防水膜の内側に設けられた無孔膜である。前記多孔膜は、前記樹脂としてのポリエステル系ポリウレタン樹脂と、前記遮熱剤としての酸化チタン粒子とを含有する。前記無孔膜は、前記樹脂としてのポリエーテル系ポリウレタン樹脂と、前記遮熱剤としての鱗片状アルミニウム粒子とを含有する。
斯かる繊維構造体１は、酸化チタン粒子と鱗片状アルミニウム粒子とを含有することにより、遮熱性が高いものとなる。
また、斯かる繊維構造体１は、外側の透湿防水膜の樹脂として、内側の透湿防水膜の樹脂（ポリエーテル系ポリウレタン樹脂）よりも親水性が低い樹脂（ポリエステル系ポリウレタン樹脂）を用いることにより、耐水圧を高めることができる。
さらに、斯かる繊維構造体１は、外側の透湿防水膜が多孔膜であることにより、樹脂としてポリエステル系ポリウレタン樹脂を用いても、透湿度を高めることができる。
また、斯かる繊維構造体１は、第２の透湿防水膜が無孔膜であることにより、耐水圧を高めることができる。
さらに、斯かる繊維構造体１は、内側の透湿防水膜の樹脂として、外側の透湿防水膜の樹脂（ポリエステル系ポリウレタン樹脂）よりも親水性が高い樹脂（ポリエーテル系ポリウレタン樹脂）を用いることにより、内側の透湿防水膜が無孔膜であっても、透湿度を高めることができる。
また、アルミニウム粒子は酸化チタン粒子よりも熱伝導性が高いので、斯かる繊維構造体１は、内側の透湿防水膜の樹脂に鱗片状アルミニウム粒子を含ませることにより、蓄熱し難いものとなる。
さらに、斯かる繊維構造体１は、内側の透湿防水膜が鱗片状アルミニウム粒子を含むことで、アルミニウム粒子の優れた赤外線の遮断効果により、遮熱性が優れたものとなり、また、アルミニウム粒子の優れた熱伝導性により、衣類として用いた際に体からの熱を外部に放出しやすくなる。
また、斯かる繊維構造体１は、外側の透湿防水膜が酸化チタン粒子を含むことで、赤外線を反射し、遮熱性が優れたものとなる。
さらに、斯かる繊維構造体１は、第１の透湿防水膜が第２の透湿防水膜よりも多く酸化チタン粒子を含み、第２の透湿防水膜が第１の透湿防水膜よりも多く鱗片状アルミニウム粒子を含むことで、それぞれの粒子の分散性を高めることができる。
また、斯かる繊維構造体１は、無孔膜が多孔膜よりも多く鱗片状アルミニウム粒子を含むことにより、多孔膜の孔が粒子によって塞がれ難くなる。
さらに、斯かる繊維構造体１は、第１の透湿防水膜、第２の透湿防水膜それぞれが粒子を含んでいることにより、第１の透湿防水膜及び第２の透湿防水膜の一方のみが粒子を含んでいる場合に比べて、耐水圧の低下を抑制できる。
また、鱗片状アルミニウム粒子は、無孔膜に含まれる方が、多孔膜に含まれるよりも、鱗片状アルミニウム粒子の面が、繊維構造体の面に対して平行に配向されやすくなる。よって、斯かる繊維構造体１は、鱗片状アルミニウム粒子が多孔膜よりも無孔膜に多く含まれることにより、鱗片状アルミニウム粒子による赤外線（熱線）の遮蔽効果が発揮されやすくなる。
【００４０】
本実施形態に係る繊維構造体は、遮熱性及び防水性に優れ、且つ、透湿度が高いので、特に、フィッシングウェアの表地として好適に用いられる。
【００４１】
なお、本発明に係る繊維構造体、及び、衣類は、上記実施形態に限定されるものではない。また、本発明に係る繊維構造体、及び、衣類は、上記した作用効果に限定されるものでもない。さらに、本発明に係る繊維構造体、及び、衣類は、本発明の要旨を逸脱しない範囲で種々の変更が可能である。
【００４２】
例えば、本実施形態に係る繊維構造体では、透湿防水膜として、第１の透湿防水膜と第２の透湿防水膜とを２つ備えるが、本発明に係る繊維構造体では、透湿防水膜を３つ以上備えてもよく、また、透湿防水膜として第１の透湿防水膜のみを備えてもよい。
【００４３】
また、本発明に係る繊維構造体では、最も内側の透湿防水膜の内側面に、遮熱剤が樹脂によって部分的に固着されてもよい。
【実施例】
【００４４】
次に、例を挙げて本発明についてさらに具体的に説明する。
【００４５】
（実施例１）
以下の織物を繊維構造材として用意した。
経糸：ポリアミドマルチフィラメント糸を有するフルダル（繊維の材質：ポリアミド６、総繊度：７８ｄｔｅｘ、フィラメント数：４８本）
緯糸：ポリアミドマルチフィラメント糸を有するフルダル（繊維の材質：ポリアミド６、総繊度：７８ｄｔｅｘ、フィラメント数：６８本）
経糸密度：１２６本／インチ
緯糸密度：８３本／インチ
色：白色
そして、ポリエステル系ポリウレタン樹脂と、遮熱剤としての酸化チタン粒子とを含有する第１の透湿防水膜たる多孔膜（厚み：５０μｍ、酸化チタン粒子の量：１．６ｇ／ｍ２）を、前記繊維構造材の内側に設けた。
さらに、ポリエーテル系ポリウレタン樹脂と、遮熱剤としての鱗片状アルミニウム粒子とを含有する第２の透湿防水膜たる無孔膜（厚み：６μｍ、鱗片状アルミニウム粒子の量：０．８ｇ／ｍ２）を、前記多孔膜の内側に設け、繊維構造体を得た。
【００４６】
（実施例２）
織物として、色が黒色のものを用いたこと以外は、実施例１と同様にして、繊維構造体を得た。
【００４７】
（実施例３）
以下の織物を繊維構造材として用いたこと以外は、実施例１と同様にして、繊維構造体を得た。
経糸：ポリアミドマルチフィラメント糸を有するフルダル（繊維の材質：ポリアミド６、総繊度：５６ｄｔｅｘ、フィラメント数：４０本）
緯糸：ポリアミドマルチフィラメント糸を有するフルダル（繊維の材質：ポリアミド６、総繊度：８８ｄｔｅｘ、フィラメント数：６８本）
経糸密度：１８９本／インチ
緯糸密度：１０１本／インチ
色：白色
【００４８】
（実施例４）
織物として、色が黒色のものを用いたこと以外は、実施例３と同様にして、繊維構造体を得た。
【００４９】
（実施例５）
着色顔料を含む樹脂液を用いて、第２の透湿防水膜たる無孔膜に柄を印刷したこと以外は、実施例１と同様にして、繊維構造体を得た。
【００５０】
（実施例６）
織物として、色が黒色のものを用いたこと以外は、実施例５と同様にして、繊維構造体を得た。
【００５１】
（実施例７）
多孔膜における酸化チタン粒子の量を２．２ｇ／ｍ２としたこと以外は、実施例１と同様にして、繊維構造体を得た。
【００５２】
（参考例１）
遮熱剤を用いなかったこと以外は、実施例１と同様にして、繊維構造体を得た。
【００５３】
（参考例２）
織物として、色が黒色のものを用いたこと以外は、参考例１と同様にして、繊維構造体を得た。
【００５４】
（引裂強さ）
繊維構造材の引裂強さは、ＪＩＳ  Ｌ１０９６：２０１０のＤ法（ペンジュラム法）で測定した。
【００５５】
（スナッグ試験）
繊維構造体に対するスナッグ試験は、ＪＩＳ  Ｌ１０５８：２０１１のＤ−３法で行った。
【００５６】
（耐水圧、透湿度、撥水度試験）
繊維構造体の耐水圧（洗濯前、及び、洗濯２０回後）、並びに、繊維構造体の透湿度は、上述した方法で測定した。
また、繊維構造体に対する撥水度試験（洗濯前、洗濯２０回後、及び、洗濯５０回後）は、上述した方法で行った。
【００５７】
（遮熱性試験）
発泡スチロールの台座上に、熱電対を置き、さらに、熱電対上に黒画用紙を置いた。
黒画用紙の約５ｍｍ上に、繊維構造体（１２ｃｍ（縦）×１２ｃｍ（横））を、繊維構造材を上側にして置いた。
そして、２０℃６５％ＲＨ環境下にて、ランプ（岩崎電気社製、アイランプ＜スポット＞ＰＲＳ１００Ｖ５００Ｗ）を繊維構造材の真上５０ｃｍの距離から１０分照射し、熱電対によって温度を測定した。
また、各実施例と、参考例との温度差（以下、単に「参考例との差」ともいう。）を算出した。参考例との差は、下記式で求めた。
「参考例との差」  ＝  「実施例の遮熱性試験での温度」  −  「繊維構造材が実施例と同じ色である参考例の遮熱性試験での温度」
【００５８】
（蓄熱性試験）
２枚の繊維構造体（１２ｃｍ（縦）×１２ｃｍ（横））の間に熱電対を挿入し、これらを発泡スチロールの台座上に置いた。
次に、２０℃６５％ＲＨ環境下にて、ランプ（岩崎電気社製、アイランプ＜スポット＞ＰＲＳ１００Ｖ５００Ｗ）の光を繊維構造材の真上５０ｃｍの距離から１０分照射し、熱電対によって温度を測定した。
また、各実施例と、参考例との温度差（以下、単に「参考例との温度差」ともいう。）を算出した。参考例との温度差は、下記式で求めた。
「参考例との温度差」  ＝  「実施例の蓄熱性試験での温度」  −  「繊維構造材が実施例と同じ色である参考例の遮熱性試験での温度」
【００５９】
結果を表１に示す。
【００６０】
【表１】
2019015006.tif 000003
【００６１】
表１に示すように、実施例の繊維構造体は、耐水圧及び透湿度が高い値を示した。
また、実施例の繊維構造体は、参考例の繊維構造体に比べて、遮熱性試験での温度が３．６℃以上低く、遮熱性に優れることが分かる。
また、実施例の繊維構造体は、参考例の繊維構造体との関係で、蓄熱性試験での温度差の絶対値が、遮熱性試験での温度差の絶対値ほど大きくなく、蓄熱し難いことがわかる。
【符号の説明】
【００６２】
１：繊維構造体、２：繊維構造材、３ａ：多孔膜、３ｂ：無孔膜
【図１】
2019015006.tif 000004